(57)【特許請求の範囲】
【請求項１】
合成樹脂成形品の表面を、紫外線硬化型塗料の塗装による塗膜層(4)により被覆して硬化させた後、該塗膜層(4)の一部にさらに紫外線硬化型のインクを用いて印刷により印刷層(5)を積層して加飾した合成樹脂成形品であって、
前記塗膜層(4)の、前記印刷層(5)が積層される領域を塗膜の硬度が比較的低い低硬度塗膜層(4ｂ)とし、その他の領域を塗膜の硬度が比較的高い高硬度塗膜層(4ａ)とし、
前記高硬度塗膜層(4ａ)の鉛筆硬度を２Ｈ以上とし、前記低硬度塗膜層(4ｂ)の鉛筆硬度をＨ以下とし、前記印刷層(5)の鉛筆硬度を２Ｈ以上とした
ことを特徴とする表面加飾合成樹脂成形品。
【発明の詳細な説明】
【技術分野】
【０００１】
本発明は表面を塗装による塗膜層と印刷層で加飾した加飾合成樹脂成形品に関する。
【背景技術】
【０００２】
合成樹脂成形品は高級感を現出させる等の目的で、表面を塗装による塗膜層や印刷層、さらには金属蒸着膜層等により加飾して使用される場合が多い。
たとえば、特許文献１には合成樹脂成形品の表面に金属蒸着膜、紫外線（ＵＶ）硬化型のＵＶ塗装膜、さらに印刷層を含む転写膜を積層した層構成が示されている。
【先行技術文献】
【特許文献】
【０００３】
【特許文献１】特開２００６−２５５５６１
【発明の概要】
【発明が解決しようとする課題】
【０００４】
ここで、合成樹脂成形品の表面を塗装による塗膜層で被覆し、さらにこの塗膜層の一部に印刷により文字や模様を描いて加飾する場合を想定すると、
塗膜層は成形品の色斑や光沢斑を隠して、鮮やかな色合いや高い光沢を付与する加飾機能と共に、摩擦等による成形品表面での傷の発生を抑制する機能、すなわち耐擦傷性を発揮させるために、たとえばＵＶ硬化型の塗料を使用して表面硬度の高い塗膜を形成する必要がある。
【０００５】
他方、この塗膜層の上に印刷層を積層して加飾しようとすると、塗膜層の表面硬度が高過ぎると、印刷層の塗膜層への密着性が低下して印刷層が剥がれる等の問題が生ずるため、上記した耐擦傷性とこの印刷層の密着性を高いバランスで発揮させることは製品設計上、従来から難しい問題であった。
【０００６】
本発明は、表面を塗膜層により被覆し、さらにこの塗膜層の一部に印刷層により文字や模様を描いて加飾した加飾合成樹脂成形品で、耐擦傷性と印刷層の密着性が共に十分に発揮されるようにすることを技術的な課題とするものである。
【課題を解決するための手段】
【０００７】
上記技術的課題を解決する手段に係る本発明の主たる構成は、
合成樹脂成形品の表面を、紫外線硬化型塗料の塗装による塗膜層により被覆して硬化させた後、この塗膜層の一部にさらに紫外線硬化型のインクを用いて印刷により印刷層を積層して加飾した表面加飾合成樹脂成形品において、
塗膜層の、印刷層が積層される領域を塗膜の硬度が比較的低い低硬度塗膜層とし、その他の領域を塗膜の硬度が比較的高い高硬度塗膜層とし、
高硬度塗膜層の鉛筆硬度を２Ｈ以上とし、低硬度塗膜層の鉛筆硬度をＨ以下とし、印刷層の鉛筆硬度を２Ｈ以上とする、
と云うものである。
【０００８】
上記構成の表面加飾合成樹脂成形品の特徴は、成形品の表面を被覆する塗膜層を、塗膜の硬度が比較的高い高硬度塗膜層領域と、硬度が比較的低い低硬度塗膜層領域に分けて構成する点にあり、
印刷層が印刷される領域では、塗膜層の耐擦傷性とのバランスを考慮することなく、塗膜の硬度を印刷層の密着性が十分になるように低くし、他方その他の領域では印刷層の密着性を考慮することなく、塗膜の硬度を耐擦傷性が十分発揮できるよう高くすることができ、
また、印刷層自体はたとえばＵＶ硬化型のインクを用いて印刷し、ＵＶ硬化させることによりその耐擦傷性を十分高くすることができ、
塗膜層と印刷層により加飾された表面加飾合成樹脂成形品の耐擦傷性と印刷層の密着性を共に、十分に発揮させることが可能となる。
【０００９】
なお上記構成では、高硬度塗膜層と低硬度塗膜層の塗膜の硬度の相対的な高低と云う観点から比較的高い硬度、あるいは比較的低い硬度と記載している。
ここで、塗膜層の形成に使用する市販の塗料では、多くの場合、その成分組成により塗膜のおおよその硬度が分かるようになっているので、その中から高硬度塗膜層あるいは低硬度塗膜層に適した塗料を数種類選択して事前に確認し、各々に適した塗料を使用する。
また、塗装に使用するスプレーガンの向きの調整や、あるいはマスキングを使用することにより、塗膜層を低硬度塗膜層と高硬度塗膜層に分けて形成することができる。
【００１１】
高硬度塗膜層と低硬度塗膜層の硬度や、あるいは印刷層の硬度をどの程度に設定するかは、成形品の使用環境や使用態様、塗膜層と印刷層の耐擦傷性や印刷層の密着性を考慮して適宜設定できるものであるが、
耐擦傷性と密着性を共に十分発揮させるために、上記構成にあるように高硬度塗膜層の鉛筆硬度を２Ｈ以上とし、低硬度塗膜層の鉛筆硬度をＨ以下とし、印刷層の鉛筆硬度を２Ｈ以上とすることが好ましい。
尚、本出願における塗膜層、印刷層の鉛筆硬度の測定は、ＪＩＳ  Ｋ５４００  ８．４．１に準じて行う。また、印刷層の密着性の判定は、ＪＩＳ  Ｋ５４００  ８．５．２に準じて行い、表１８における評価点数８以上を合格とする。
【００１２】
ここで、高硬度塗膜層に使用し塗膜の鉛筆硬度が２Ｈ以上となる塗料の例としては、ＵＶ硬化型の樹脂としてエポキシアクリレート、ポリエステルアクリレート、３官能以上のウレタンアクリレートの単体または混合物を成分として含むものがあり、また、低硬度塗膜層に使用し塗膜の鉛筆硬度がＨ以下となる塗料の例としては、ＵＶ硬化型の樹脂としてポリエステルアクリレート、３官能以下のウレタンアクリレートの単体または混合物を成分として含むものがある。スプレー塗装の場合、塗装に適する粘度にするため、これらの樹脂に有機溶剤が配合されるのが一般的である。勿論、特にこれら塗料に限定されるものではない。
また、印刷層に使用し印刷層の鉛筆硬度が２Ｈ以上となる印刷インクの例としては、ＵＶ硬化型樹脂として例えばウレタンアクリレート、エポキシアクリレート、ポリエステルアクリレート、不飽和ポリエステル等を成分として含むＵＶ硬化型インキがある。勿論、これも特に限定されるものではない。
【発明の効果】
【００１３】
本発明は、上記した構成となっているので、以下に示す効果を奏する。
すなわち本発明の表面加飾合成樹脂成形品の特徴は、成形品の表面を被覆する塗膜層を、塗膜の硬度が比較的高い高硬度塗膜層領域と比較的低い低硬度塗膜層領域に分けて構成する点にあり、印刷層が印刷される領域では、塗膜層の耐擦傷性とのバランスを考慮することなく塗膜の硬度を印刷層の密着性が十分になるように低くし、他方その他の領域では印刷層の密着性を考慮することなく、塗膜の硬度を耐擦傷性が十分発揮できるよう高くすることができ、また、印刷層自体はたとえばＵＶ硬化型のインクを用いて印刷し、ＵＶ硬化させることによりその耐擦傷性を十分高くすることができ、塗膜層と印刷層により加飾された表面加飾合成樹脂成形品の耐擦傷性と印刷層の密着性を共に、十分に発揮させることができる。
【図面の簡単な説明】
【００１４】
【図１】本発明の表面加飾合成樹脂成形品の一実施例の斜視図である。
【図２】図１中のＡ−Ａ線に沿って示す縦断面図である。
【発明を実施するための形態】
【００１５】
以下、本発明の実施形態を、実施例に沿って図面を参照しながら説明する。
図１と図２は本発明の表面加飾合成樹脂成形品の一実施例を示すもので、図１は斜視図、図２は図１中のＡ−Ａ線に沿って示す縦断面図である。
この成形品１はＡＢＳ樹脂製の射出成形品で、矩形状のコンパクト容器の蓋部分である。
【００１６】
次に、図２を参照してこの成形品１の加飾に係る層構成を説明する。
図２の縦断面図に示されるように、成形品１の天面１ｔ、側面１ｓ、そして下面１ｕを含む表面全体には、アンダーコート層２、アルミニウム蒸着層３、塗膜層４が順次積層されており、また天面１ｔの全領域に亘って印刷層５が積層されている。
【００１７】
ここで、アンダーコート層２はスプレー塗装で形成され、アルミニウム蒸着層３を基材となる成形品１の表面に密着させる機能を発揮する。
アルミニウム蒸着層３は真空蒸着法によりアンダーコート層２上に形成する。
また、透明な塗膜層４はスプレー塗装で形成され、アルミニウム蒸着層３の保護層としての機能を発揮すると共に、アルミニウム蒸着層３による金属調の光沢を現出させて高級感を付与する加飾機能、印刷層５の基材としての機能、成形品１の表面の摩擦等による傷付きを防ぐ機能すなわち耐擦傷性を発揮する。
また、印刷層５は有色透明なインクによるベタ印刷層５ａと、着色インクにより図案化された文字（ａｂｃｄｅｆｇｈ）を現出する文字印刷層５ｂから構成されている。ベタ印刷層５ａは有色透明なインクにより形成されており、アルミニウム蒸着の金属光沢が透過して見えるため、高級感が現出される。
【００１８】
そして、本実施例で塗膜層４は、ＵＶ硬化型塗料が使用され、スプレー塗装で形成される。塗膜層４は、天面１ｔの全領域に亘って形成される低硬度塗膜層４ｂと、その他の側面１ｓと下面１ｕを含む領域に形成される高硬度塗膜層４ａとの２つの領域に分かれており、高硬度塗膜層４ａでは塗膜の鉛筆硬度が２Ｈ以上になるように、また低硬度塗膜層４ｂでは塗膜の鉛筆硬度がＨ以下になるようにする。
これら低硬度塗膜層４ｂと高硬度塗膜層４ａは、それぞれの塗膜の硬度を考慮して塗料を選択し、塗装に使用するスプレーガンの向きや成形品の回転方向を調整しながら塗装することにより、天面１ｔの全領域と、天面１ｔを除く側面１ｓと下面１ｕを含む領域に分けて形成することができ、その後、ＵＶを照射することにより、塗料を硬化させる。
【００１９】
ここで、塗膜の鉛筆硬度が２Ｈ以上となるＵＶ硬化型塗料の例としては、エポキシアクリレート、ポリエステルアクリレート、３官能以上のウレタンアクリレートの単体または混合物等があり、また、塗膜の鉛筆硬度がＨ以下となる塗料の例としてはポリエステルアクリレート、３官能以下のウレタンアクリレートの単体または混合物があるが、特にこれら塗料に限定されるものではない。
【００２０】
また、本実施例でベタ印刷層５ａと着色して図案化された文字（ａｂｃｄｅｆｇｈ）を現出する文字印刷層５ｂから構成されているが、この印刷層５はＵＶ硬化型のインクを使用しインクジェット印刷法により印刷したものであり、印刷後直ちにＵＶが照射され、インクが硬化する。使用される印刷インクは、印刷インクの成分組成を選択し、硬化後の印刷層表面の鉛筆硬度が２Ｈ以上となるようにする。
【００２１】
ここで、印刷層の鉛筆硬度が２Ｈ以上となる印刷インクの例としては、ＵＶ硬化型樹脂として例えばウレタンアクリレート、エポキシアクリレート、ポリエステルアクリレート、不飽和ポリエステル等を成分として含むＵＶ線硬化型インキ等を使用することができ、中でもエポキシアクリレート、ポリエステルアクリレート、３官能以上のウレタンアクリレートの単体または混合物が適しているが、特にこれらのインクに限定されるものではない。
【００２２】
そして、本実施例の表面加飾した成形品では、成形品１が全表面に亘って、鉛筆硬度が２Ｈ以上の高硬度塗膜層４ａと、印刷層５により被覆されているので、全表面に亘って十分な耐擦傷性が発揮される。
また、印刷層５は鉛筆硬度がＨ以下の低硬度塗膜層４ｂに積層しているので、十分な密着性があり印刷層５の剥がれを十分に防ぐことができる。
【００２３】
ここで、上記実施例において、高硬度塗膜層４ａの鉛筆硬度を３Ｈ、低硬度塗膜層４ｂの鉛筆硬度をＨＢ、印刷層５の鉛筆硬度を４Ｈとした成形品について印刷層５の密着性の評価をＪＩＳ  Ｋ５４００  ８．５．２に準じて行ったところ、全く剥離がなかった。
また、比較例として、天面１ｔ、側面１ｓ、下面１ｕの全ての領域で上記実施例において鉛筆硬度が３Ｈの高硬度塗膜層４ａを形成した塗料を使用して塗膜層４を形成した以外は、全て実施例と同様に成形品を作製し、上記印刷層５の密着性の評価を行ったところ、印刷層５が塗膜層４との界面から剥離した。
また、比較例２として、天面１ｔ、側面１ｓ、下面１ｕの全ての領域で実施例において低硬度塗膜層４ｂを形成した塗料を使用して塗膜層４を形成した以外は、全て実施例と同様に成形品１を作製し、上記印刷層５の密着性の評価を行ったところ全く剥離がなかったが、鉛筆硬度が４Ｈの印刷層５で被覆されている天面１ｔを除く表面は鉛筆硬度がＨＢの塗膜層４で被覆されているので耐擦傷性が不十分であった。
【００２４】
以上、実施例に沿って本発明の構成とその作用効果を説明したが、本発明の表面加飾合成樹脂成形品はこの実施例に限定されるものではない。
まず、上記実施例ではアルミニウム蒸着層を有する構成とし、塗膜層を透明なものとしたが、アルミニウム蒸着層のない層構成、塗膜層を着色不透明な構成とすることもでき、さらには塗膜層の上に印刷層を積層すると云う本発明の基本的な層構成の範疇の中で、使用条件や加飾目的を考慮して他の加飾層を積層する等、様々な加飾態様とすることができる。
【００２５】
また、上記実施例では成形品１の全表面を塗膜層４で被覆する構成としたが、必ずしも成形品の全表面を被覆する必要はなく、たとえば上記実施例の成形品１で下面１ｕを被覆しない等、成形品の形状や使用態様によって目に触れない部分は被覆しない等の構成とすることができる。
また、塗膜層４については高硬度塗膜層４ａと低硬度塗膜層４ｂを部分的に重ねて積層することもできる。
【００２６】
また、上記実施例では、成形品１の天面１ｔ全体を低硬度塗膜層４ｂとしたが、成形品の表面で高硬度塗膜層４ａ領域と低硬度塗膜層４ｂ領域をどのように配分するかは、成形品の形状、印刷層を形成する範囲、使用態様、さらには塗装あるいは印刷工程の生産性を考慮して適宜決めることができる。
例えば、図１中に２点鎖線で示したような矩形領域に低硬度塗膜層４ｂを限定し、この限定された領域に印刷層５を積層する構成とすることもでき、このように天面１ｔの限定した領域に低硬度塗膜層４ｂを形成する場合には、マスキング法を使用して両領域を分けるのが有効である。
【００２７】
また、上記実施例では印刷層５は有色透明なインクによるベタ印刷層５ａと、着色インクにより図案化された文字（ａｂｃｄｅｆｇｈ）を現出する文字印刷層５ｂから構成するとしたが、使用されるインクは無色透明、有色透明、着色インクを適宜選択でき、様々な色調、デザインが選択できる。
また、上記実施例ではベタ印刷層５ａと文字印刷層５ｂを図２に示されるように、いずれも低硬度塗膜層４ｂ上に印刷する構成としたが、ベタ印刷層５ａの上に文字印刷層５ｂを印刷する等、印刷層の上に印刷層を重ね、印刷層を多層に形成することもできる。
この場合、印刷層の表面の鉛筆硬度が２Ｈ以上であっても、同様な成分組成のインクを使用することにより、重ねて印刷しても層間の密着性は確保できる。
また、印刷方式としてはインクジェット印刷法に限らず、スクリーン印刷方式、オフセット印刷方式、フレキソ印刷方式等、従来、知られている印刷方式で実施できる。
【産業上の利用可能性】
【００２８】
以上説明したように、本発明の表面加飾合成樹脂成形品は表面の耐擦傷性と印刷層の密着性が共に高いレベルで発揮でき、表面の擦傷や印刷層の剥がれによる加飾機能の低下がなく、高品位な加飾状態を長期間保持することができるものであり、化粧料容器等の用途での幅広い利用が期待される。
【符号の説明】
【００２９】
１  ；成形品
１ｔ；天面
１ｓ；側面
１ｕ；下面
２  ；アンダーコート層
３  ；アルミニウム蒸着層
４  ；塗膜層
４ａ；高硬度塗膜層
４ｂ；低硬度塗膜層
５  ；印刷層
５ａ；ベタ印刷層
５ｂ；文字印刷層
【図１】
0005637436.tif 000002
【図２】
0005637436.tif 000003